(57)【特許請求の範囲】
【請求項１】
エポキシ樹脂及びアミン系硬化剤及び硬化促進剤をベースとし、適切であれは、溶媒，可塑剤，紫外線安定剤，染料，顔料，充填材を同時に使用する硬化性混合物であって、硬化促進剤として、一般式（Ｉ）：
0003932404.tif 000007
〔式中、Ｒ1，Ｒ2及びＲ3は、同一又は異なってよく、次式：−（ＣＨ2）a−Ｎ−［（ＣＨ2）b−ＣＨ3］2（式中、ａ＝２又は３、そしてｂ＝０又は１）で表わされる基を表わす〕で表わされる少なくとも一種の複素環式化合物が、エポキシ樹脂に対して、１ないし２０重量％使用される硬化性混合物。
【請求項２】
硬化促進剤として、式（Ｉ）〔式中、ａ＝３、そしてｂ＝０〕で表わされる化合物が使用される請求項１記載の硬化性混合物。
【請求項３】
ａ）エポキシ樹脂＋硬化剤に対して、０．４ないし０．５６［当量／樹脂１００ｇ］のエポキシ価を有するエポキシ樹脂３０ないし７０重量％、ｂ）エポキシ樹脂＋硬化剤に対して、アミン系硬化剤２５ないし７０重量％、ｃ）エポキシ樹脂に対して、一般式（Ｉ）で表わされる硬化促進剤１ないし１０重量％、からなる請求項１記載の硬化性混合物。
【請求項４】
エポキシ樹脂として、ビスフェノールＡ及び／又はビスフェノールＦをベースとする液体グリシジルエーテルが使用される請求項３記載の硬化性混合物。
【発明の詳細な説明】
本発明は、グリシジル化合物とアミン系硬化剤とからなり、硬化促進剤として複素環式第三アミンを含み、そして長い可使時間(potlife)を有するけれども、また迅速な完全硬化速度を有する硬化性混合物に関するものである。
グリシジル化合物とアミン系硬化剤とをベースとする硬化性混合物は、金属性及び鉱物性表面の被覆用及びその品質を改良するために、産業上広く使用されている。
使用されるアミンは、とりわけ脂肪族，脂環式，芳香族又は芳香脂肪族化合物、及び更に、一−又は多−塩基性酸をベースとするポリアミノアミド(所望により、イミダゾリン基を含んでよい)、並びにエポキシ樹脂とのそれらの付加物である。
この様な化合物は、リー(Lee)及びネヴィル(Neville)，エポキシ樹脂ハンドブック(Handbook of Epoxy Resins)，１９６７年，第６／１章ないし第１０／１９章に記載されている。
エポキシ樹脂とこの様なアミン化合物とをベースとする硬化性混合物は、通常、充分に長い可使時間を有するけれども、一旦、種々の基材に対してそれらが適用されると、それらの硬化速度は、多くの用途分野において遅過ぎる。
加えて、多くの化合物の粘度、とりわけ高級エポキシ樹脂付加物の粘度及びポリアミノアミド又はその付加物の粘度は、とりわけ低温度範囲において、比較的高い。
硬化速度は、適する硬化促進剤の添加により増加され得る。
前記目的のために、幾つかの系において、例えばトリス（ジメチルアミノメチル）フェノール（ＤＭＰ３０）の様なマンニッヒ塩基が使用される。
しかしながら、この様な化合物の不具合は、黄変に対するこれらの強い傾向及びこれらの比較的高い粘度、及び更に、とりわけ、これらの大いに短縮された可使時間のために、これらは多数の用途において使用することができないということである。
前記理由のために、幾つかの用途において、少なくとも一種の第三アミンを含むフェノールを含まない促進剤が用いられる。前記種類の代表的なものは、ジメチルアミノプロピルアミンである。例えば、黄変に対する傾向の様な、上述の問題の幾つかは、それほど甚だしくはないけれども、この様な促進剤は同様に、硬化速度は好ましく増加されるけれども、可使時間は大いに短縮されるという不具合を有している。
本発明の課題は、それ故、エポキシ樹脂とアミンとをベースとし、比較的低い粘度を有し、且つその中で促進剤が黄変する傾向を有せず、毒物学的に無害であり、且つ比較的長い又は延長された可使時間を有し、非促進混合物よりも明らかに速い硬化速度を有し、且つその物理的，機械的及び光学的性質が高水準で残存する、利用可能な硬化性混合物を得ることにある。
この課題は、硬化促進剤として、ホルムアルデヒドとアミンとの反応により製造され得る複素環式アミンを含み、その各々は第一及び第三アミン基を含む、エポキシ樹脂と慣用のアミンとをベースとする硬化性混合物により解決される。本発明は、従って、エポキシ樹脂及びアミン系硬化剤及び硬化促進剤をベースとし、適切であれば、溶媒，プラスチック，紫外線安定剤，染料，顔料，充填材を同時に使用する硬化性混合物であって、
硬化促進剤として、一般式（Ｉ）：
0003932404.tif 000002
〔式中、Ｒ1，Ｒ2及びＲ3は、同一又は異なってよく、次式：
−（ＣＨ2）a−Ｎ−［（ＣＨ2）b−ＣＨ3］2
（式中、ａ＝２又はとりわけ３、そしてｂ＝１又はとりわけ０）で表わされる基を表わす〕で表わされる少なくとも一種の複素環式化合物が、エポキシ樹脂に対して、１ないし２０重量％使用される硬化性混合物に関するものである。
本発明は、
ａ）０．４ないし０．５６［当量／樹脂１００ｇ］のエポキシ価を有するエポキシ樹脂を、エポキシ樹脂＋硬化剤に対して、３０ないし７０重量％、
ｂ）アミン系硬化剤を、エポキシ樹脂＋硬化剤に対して、２５ないし７０重量％、
ｃ）一般式（Ｉ）で表わされる硬化促進剤を、エポキシ樹脂に対して、１ないし１０重量％、
含む硬化性混合物にも関するものである。
本発明の別の対象は、請求項により特徴付けられる。
本発明に使用される複素環式アミンは、ホルムアルデヒドと一般式（II）：
Ｈ2Ｎ−（ＣＨ2）a−Ｎ−［（ＣＨ2）b−ＣＨ3］2
〔式中、ａ及びｂは上記において定義されたものと同じ意味を表わす〕で表わされるアミンとの、ホルムアルデヒド対アミンのモル比が０．９：１ないし、好ましくは１：１の反応により製造することができる。
この製造は通常、アミンを反応槽内に導入し、次いでホルムアルデヒド、好ましくはパラホルムアルデヒドを少しずつそれに添加することにより行われる。前記反応は発熱的である。前記アルデヒドの添加は、それ故、反応温度が約１００℃を超えない様に制御される。本発明において、前記反応は、好ましくは約３０℃ないし８０℃の温度で行われる。生成した反応水は、ホルムアルデヒドの全量が添加された後に、反応混合物から除去され、その除去は、温度を約１３０℃に高めることにより、そして必要であれば、減圧を適用することにより行われる。残った残部は、更に精製することなく、硬化促進剤として使用することができる。
本発明で使用されるエポキシド化合物は、一価−及び／又は多価−，単核−及び／又は多核−フェノール、とりわけビスフェノール、及びノボラックから誘導される、分子当たり一個より多いエポキシ基を有する慣用の市販品である。この様な二価−又は多価−フェノールの包括的なリストは、エイ．エム．パキン(A.M.Paquin)によるハンドブック”エポキシド化合物及びエポキシ樹脂(Epoxidverbindungen und Epoxidharze)”，シュプリンガー・フェルラーク(Springer Verlag)，ベルリン，１９５８年，第IV章、及びリー(Lee)及びネヴィル(Neville)，”エポキシ樹脂ハンドブック(Handbook of Epoxy Resins)”，１９６７年，第２章に見出し得る。
二種又はそれより多くのエポキシ樹脂の混合物を使用することも可能である。０．４ないし０．５６のエポキシ価を有するビスフェノールＡ（４，４’−ジヒドロキシ−ジフェニルプロパン−２，２）をベースとするグリシジル化合物が好ましい。
例えば、フェノールのモノグリシジルエーテル、或いは一−又は二−官能性脂肪族又は脂環式アルコールの様な、いわゆる反応性希釈剤とのエポキシ樹脂の混合物を使用することも可能である。この様な反応性希釈剤は、とりわけ粘度を低減させるために使用され、そしてそれらはジュマロー(duromer)の最終的な性質に対して悪い効果を有するので、少量のみ用いられるべきであろう。
例示されたエポキシ樹脂は、硬化性配合物用及び硬化剤／エポキシド付加物の製造用の両方で使用されてよく、これらは同様に、本発明におけるプロセスで使用するために適する。
本発明において使用するために適する硬化剤は、脂肪族，脂環式，芳香脂肪族又は芳香族のアミン，アミノアミド（これらは所望によりイミダゾリル基を含んでもよい）、及び分子当たり二つより多い反応性水素原子を含むグリシジル化合物とのそれらの付加物である。これらの化合物は、従来技術において慣用のものであり、そして、例えば、リー(Lee)及びネヴィル(Neville)，”エポキシ樹脂ハンドブック(Handbook of Epoxy Resins)”，マックグロー・ヒル・ブック・カンパニー(McGraw Hill BooK Company)，１９６７年，第６章ないし第１０章に記載されている。
金属性又は鉱物性基材を被覆する目的のためには、脂環式アミン或いは一−又は多−塩基性カルボン酸とポリアルキレンポリアミンをベースとするポリアミノアミド、及び更に、グリシジル化合物とのそれらの付加物を使用することが好ましい。
この様な硬化剤は慣用の市販品であり、そして、例えば、ヴィトコ・ゲーエムベーハー(Witco Gmbh)から、商標名オイレデュル(EUREDUR)、とりわけオイレデュル（ＥＤ）４３，ＥＤ４６，ＥＤ３５０の下に販売されている。
硬化剤及びエポキシド化合物は、好ましくは約当量、本発明におけるプロセスで使用され、この事は、活性アミン水素原子及び反応性エポキシ基に基づく。しかしながら、硬化剤又はグリシジル成分を化学量論量よりも過剰に又は少なく使用することも可能である。各々の量は通常、グリシジル化合物に対して約１０ないし２００重量％の範囲内であり、そして、反応生成物の所望の最終的な性質に依存する。エポキシ樹脂用の慣用の触媒的硬化剤は、本発明における硬化促進剤と一緒に使用されてよい。
通常、本発明における硬化促進剤及び慣用の触媒的又は反応性硬化剤は、エポキシド化合物に対して、別途又は混合物の形態で、所望の比率で添加されてよい。
本発明で使用される式Ｉで表わされる硬化促進剤に対するグリシジル化合物の混合比率は、使用される特定の化合物及び硬化された最終生成物の所望の最終的性質に依存する。
約０．５０ないし約０．５６のエポキシ価を有するビスフェノールＡ又はビスフェノールＦをベースとする液体グリシジルエーテルが使用される場合には、用いられる促進剤の量は通常、グリシジルエーテルに対して、１ないし２０重量％であろう；本発明においては、約３ないし１０重量％の量が好ましい。
本発明の硬化性混合物の特別な利点は、１０℃ないし４０℃の温度及び約９５％までの高い相対湿度値におけるその優れた硬化挙動である。
用途分野及び意図する目的に応じて、微粒子状の砂，タルク，珪酸，粘土，ヤスリくず状又は粉末形態の金属又は金属化合物，チキソトロピー剤，例えば、アスベスト，又はガラス・ステープル繊維のような繊維状物質，顔料，難燃性材料，溶媒，染料，可塑剤，歴青炭及び鉱油のような無機及び／又は有機添加剤が、本発明のエポキシ樹脂／硬化剤混合物に添加されてよい。
本発明の硬化性混合物は、例えば、天然石，大理石，コンクリート，金属，ガラスの様な吸収性又は非吸収性物質のために使用されてよい。
分析方法
粘度
製造者の指示に従って、ハーク回転粘度計(Haake rotary viscometer)ＲＶ２０を使用して測定。
色数
ロヴィボンド(Lovibond)色測定装置〔ハーツェン・ファルプツァール(Hazen Farbzahl,APHA)〕を使用して、ＤＩＮ５３９９５に従って測定。
アミン数
ＤＩＮ１６９４５に従って測定。
テカム(Tecam)値
ゲル化時間に対する値，英国，ケンブリッジ，テクネ(Teche)製のテカムゲル化タイマー(Tecam Gelation Timer)ＧＴ３を使用して、２３℃及び相対湿度５０％で測定。樹脂及び硬化剤及び促進剤の試験片混合物＝２５０ｇ。
剪断Ｄ硬度
直径３０ｍｍ及び厚さ６ｍｍの試験片を使用して、１，２，３及び７日後にカール・フランク・ゲーエムバーハー(Karl Frank GmbH)製のタイプ３８００９装置を用いて測定。
実施例
実施例１
ジメチルアミノプロピルアミン１０２ｇ（１ｍｏｌ）を反応槽内に導入し、次いで約３０℃に加熱する。激しく攪拌しながら、温度が８０℃（発熱反応）を超えない様に、パラホルムアルデヒド３０ｇ（１ｍｏｌ）の各１０ｇの三つの部分を添加する。
この混合物を次いで、固形部分の無い透明な反応生成物が生成するまで、約３０分反応させる。この反応生成物を次いで加熱する。生成した水の蒸留を、約１０２℃を基準とする温度から始める。前記温度を、約３０分の期間にわたって１３０℃まで高める。１３０℃で、この混合物を３０分間攪拌し、そして残った水の生成物を除去し且つ残った遊離のジメチルアミノプロピルアミンを除去するために、圧力を続いて１mbarまで減少させる。
全留分は約１９ｇである。この真空を次いで、窒素を用いて解除し、そして反応生成物を冷却する。
分析値：  アミン数：ＫＯＨ／ｇで約９８０ｍｇ
粘度／２５℃：２９mPa.s 色数：３０（ＡＰＨＡ）
実施例２
下記のものを、実施例１に従って反応させる：
ジエチルアミノプロピルアミン１３０ｇ
パラホルムアルデヒド３０ｇ
分析値：  アミン数：ＫＯＨ／ｇで約７９０ｍｇ
粘度／２５℃：３９mPa.s
色数：３５（ＡＰＨＡ）
実施例３
下記のものを、実施例１に従って反応させる：
ジエチルアミノエチルアミン１１６ｇ
パラホルムアルデヒド３０ｇ
分析値：  アミン数：ＫＯＨ／ｇで約１１００ｍｇ
粘度／２５℃：２４mPa.s
色数：３０（ＡＰＨＡ）
実施例４
下記のものを、実施例１に従って反応させる：
ジエチルアミノプロピルアミン２６０ｇ
ジメチルアミノプロピルアミン１０２ｇ
パラホルムアルデヒド９０ｇ
分析値：  アミン数：ＫＯＨ／ｇで約８４０ｍｇ
粘度／２５℃：３６mPa.s
色数：３０（ＡＰＨＡ）
実施例５
下記のものを、実施例１に従って反応させる：
ジエチルアミノプロピルアミン１３０ｇ
ジメチルアミノプロピルアミン２０４ｇ
パラホルムアルデヒド９０ｇ
分析値：  アミン数：ＫＯＨ／ｇで約９００ｍｇ
粘度／２５℃：３３mPa.s
色数：３５（ＡＰＨＡ）
実施例６
下記のものを、実施例１に従って反応させる：
ジエチルアミノプロピルアミン１９５ｇ
ジメチルアミノプロピルアミン１５３ｇ
パラホルムアルデヒド９０ｇ
分析値：  アミン数：ＫＯＨ／ｇで約８７０ｍｇ
粘度／２５℃：３４mPa.s
色数：３０（ＡＰＨＡ）
実施例７
下記のものを、実施例１に従って反応させる：
ジエチルアミノプロピルアミン１７４ｇ
ジメチルアミノプロピルアミン１５３ｇ
パラホルムアルデヒド８０ｇ
分析値：  アミン数：ＫＯＨ／ｇで約１０６０ｍｇ
粘度／２５℃：２５mPa.s
色数：５０（ＡＰＨＡ）
0003932404.tif 000003
0003932404.tif 000004
0003932404.tif 000005
0003932404.tif 000006